(57)【要約】【課題】保存安定性と吐出安定性とに優れるインクジェット記録用白色インクを提供する。【解決手段】インクジェット記録用白色インクは、水性媒体と、樹脂粒子と、白色顔料粒子と、分散剤とを含む。白色顔料粒子の密度は、３．０ｇ／ｃｍ3以下である。分散剤は、アニオン性樹脂と、非水溶性非極性樹脂とを含む。白色顔料粒子は、白色顔料粒子分散体として分散される。白色顔料粒子分散体は、白色顔料粒子の表面が、非水溶性樹脂で被覆されており、さらにアニオン性樹脂で被覆されている。アニオン性樹脂の酸価が５０ｍｇＫＯＨ／ｇ以上である。アニオン性樹脂の質量平均分子量が１０，０００以上である。【選択図】なし【特許請求の範囲】
【請求項１】
水性媒体と、樹脂粒子と、白色顔料粒子と、分散剤とを含むインクジェット記録用白色インクであって、
前記白色顔料粒子の密度は、３．０ｇ／ｃｍ3以下であり、
前記分散剤は、アニオン性樹脂と、非水溶性非極性樹脂とを含み、
前記白色顔料粒子は、白色顔料粒子分散体として分散され、
前記白色顔料粒子分散体は、前記白色顔料粒子の表面が、前記非水溶性非極性樹脂で被覆されており、さらに前記アニオン性樹脂で被覆されており、
前記アニオン性樹脂の酸価が５０ｍｇＫＯＨ／ｇ以上であり、
前記アニオン性樹脂の質量平均分子量が１０，０００以上である、インクジェット記録用白色インク。
【請求項２】
前記白色顔料粒子は、炭酸カルシウム、タルク、マイカ及びカオリンからなる群より選択される少なくとも１つである、請求項１に記載のインクジェット記録用白色インク。
【請求項３】
前記アニオン性樹脂はアンモニウムイオン中和型アクリル酸系樹脂であり、前記非水溶性非極性樹脂はスチレン−アクリル酸系樹脂である、請求項１又は２に記載のインクジェット記録用白色インク。
【請求項４】
前記白色顔料粒子分散体の体積平均粒子径は、２５０ｎｍ以上８００ｎｍ以下である、請求項１〜３の何れか一項に記載のインクジェット記録用白色インク。
【発明の詳細な説明】
【技術分野】
【０００１】
本発明は、インクジェット記録用白色インクに関する。
【背景技術】
【０００２】
インクジェット記録用白色インクに含まれる顔料粒子としては、従来、画像の白色度及び隠蔽性を向上させる目的で、二酸化チタン粒子が使用されている（例えば、特許文献１）。
【先行技術文献】
【特許文献】
【０００３】
【特許文献１】再表２０１３−０２１６３３号公報
【発明の概要】
【発明が解決しようとする課題】
【０００４】
しかし、二酸化チタン粒子を使用した場合には、二酸化チタンの比重が大きいために、白色インクの保存安定性が低下することがあり、二酸化チタンの金属イオンが溶出し、インクジェットノズル近傍に金属として析出することで、インク液滴の吐出安定性が低下することがある。
【０００５】
本発明は、上記課題に鑑みてなされたものであり、その目的は、保存安定性と吐出安定性とに優れるインクジェット記録用白色インクを提供することである。
【課題を解決するための手段】
【０００６】
本発明に係るインクジェット記録用白色インクは、水性媒体と、樹脂粒子と、白色顔料粒子と、分散剤とを含む。前記白色顔料粒子の密度は、３．０ｇ／ｃｍ3以下である。前記分散剤は、アニオン性樹脂と、非水溶性非極性樹脂とを含む。前記白色顔料粒子は、白色顔料粒子分散体として、分散される。前記白色顔料粒子分散体は、前記白色顔料粒子の表面が、前記非水溶性非極性樹脂で被覆されており、さらに前記アニオン性樹脂で被覆されている。前記アニオン性樹脂の酸価が５０ｍｇＫＯＨ／ｇ以上である。前記アニオン性樹脂の質量平均分子量が１０，０００以上である。
【発明の効果】
【０００７】
本発明に係るインクジェット記録用白色インクは、保存安定性及び吐出安定性に優れる。
【発明を実施するための形態】
【０００８】
本発明の実施形態について説明する。なお、以下において、粒子の集合体（例えば、粉体中の複数の粒子又は分散液中の複数の粒子）に関する評価結果（形状又は物性などを示す値）は、何ら規定していなければ、相当数の粒子について測定した値の個数平均である。
【０００９】
また、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。
【００１０】
本実施形態に係るインクジェット記録用白色インク（以下、白色インクと記載することがある）は、保存安定性と吐出安定性とに優れる。その理由は、以下のように推定される。白色顔料粒子の密度は、３．０ｇ／ｃｍ3以下であるため、白色顔料粒子は、白色インク中で沈降しにくく分散性に優れ、保存安定性に優れると考えられる。分散剤はアニオン性樹脂と、非水溶性非極性樹脂とを含み、アニオン性樹脂の酸価が５０ｍｇＫＯＨ／ｇ以上であり、アニオン性樹脂の質量平均分子量が１０，０００以上である。よって、白色顔料粒子は、白色顔料粒子分散体として分散する。白色顔料粒子分散体は、白色顔料粒子の表面が非水溶性非極性樹脂で被覆され、さらに非水溶性非極性樹脂の被覆層上にアニオン性樹脂で被覆された構造（以下、被覆構造と記載することがある）を有する。白色顔料粒子は被覆構造を有するため、白色インク中で凝集しにくく分散性に優れ、保存安定性に優れると考えられる。さらに、白色顔料粒子は被覆構造を有するため、白色顔料粒子の表面が水性媒体に露出しにくい。このため、白色顔料粒子からその構成成分が金属カチオンとして溶出しにくく、インクジェットヘッドのノズル近傍に析出しにくい。よって、吐出安定性に優れると考えられる。以上から、本実施形態に係る白色インクは、保存安定性及び吐出安定性に優れる。
【００１１】
本実施形態に係る白色インクは、記録媒体に記録される。本実施形態に係る白色インクは、記録媒体に白色画像を記録する目的で使用されてもよいし、白色でない記録媒体の色を消す目的で使用されてもよいし、有色画像の透過性を下げる目的で使用されてもよい。何れの場合であっても、本実施形態に係る白色インクは、インクジェット記録装置の記録ヘッドから記録媒体へ向かって吐出されることが好ましい。記録媒体としては、例えば、普通紙、コピー紙、再生紙、薄紙、厚紙、光沢紙、又はＯＨＰシートを使用できる。記録媒体は、プラスチック製、金属製、又はガラス製であってもよい。記録媒体は、繊維を用いて加工されたもの（例えば布地）であってもよい。
【００１２】
白色インクは、社会通念上「白」と呼称される色を記録媒体に記録できればよい。より具体的には、本実施形態では、下記測定方法で測定されたインクの明度（Ｌ*）が下記式（１）を満たし、且つ下記測定方法で測定されたインクの色度（ａ*，ｂ*）が下記式（２）及び（３）を満たす場合、そのインクを白色インクとみなす。
７０≦Ｌ*≦１００・・・式（１）
−３．５≦ａ*≦１．０・・・式（２）
−５．０≦ｂ*≦１．５・・・式（３）
【００１３】
＜明度（Ｌ*）及び色度（ａ*，ｂ*）の測定方法＞
記録媒体（セイコーエプソン株式会社製「エプソン純正写真用紙＜光沢＞」）の表面に対し、ｄｕｔｙ１００％のソリッド画像を記録する。分光光度計（Ｘ−Ｒｉｔｅ社製「Ｓｐｅｃｔｒｏｌｉｎｏ」）を用い、以下に示す測定条件で、記録媒体に記録されたインクの明度（Ｌ*）及び色度（ａ*，ｂ*）を測定する。
【００１４】
（測定条件）
光源：Ｄ５０
観測視野：２°
濃度測定条件：ＤＩＮ  ＮＢフィルター
Ｗｈｉｔｅ  Ｂａｓｅ：ａｂｓｏｌｕｔｅ
フィルター：Ｎｏ
測定モード：Ｒｅｆｌｅｃｔａｎｃｅ
【００１５】
（ｄｕｔｙ）
ｄｕｔｙ（インクの付与量）は、下記式で表される。下記式において、「実記録ドット数」は、単位面積当たりの実記録ドット数を意味する。ｄｕｔｙが１００％であるとは、画素に対する単色インクの付与量が最大であることを意味する。
ｄｕｔｙ（単位：％）＝｛（実記録ドット数）／（画像解像度）｝×１００
【００１６】
［白色インクの構成］
本実施形態に係る白色インクは、水性媒体と、樹脂粒子と、白色顔料粒子と、分散剤とを含む。複数の樹脂粒子及び複数の白色顔料粒子は、水性媒体に分散されている。白色インクは、必要に応じて添加剤をさらに含んでもよい。
【００１７】
（水系媒体）
水性媒体は、水を含有することが好ましい。水は、純水又は超純水であることが好ましく、より好ましくは滅菌処理された純水又は超純水である。滅菌処理された純水又は超純水を使用すれば、白色インクにおいてカビ及びバクテリアが発生することを長期にわたって防止できる。純水は、例えば、イオン交換水、限外ろ過水、逆浸透水、及び蒸留水からなる群より選択される少なくとも１つであることが好ましい。滅菌処理は、例えば、紫外線照射、及び過酸化水素添加からなる群より選択される少なくとも１つであることが好ましい。
【００１８】
（樹脂粒子）
樹脂粒子は、記録媒体上で結着樹脂として機能する。詳しくは、樹脂粒子は、白色顔料粒子を記録媒体上に保持する。樹脂粒子を含まれる樹脂としては、例えば、スチレン−アクリル酸系樹脂、アクリル酸系樹脂、ウレタン樹脂又はポリエステル樹脂が挙げられる。これらの樹脂のうち、白色インク中での樹脂粒子の分散性を向上させる観点から、酸性の官能基を有する樹脂（より具体的には、スチレン−アクリル酸系樹脂等）が好ましい。スチレン−アクリル酸系樹脂は、スチレン系モノマー由来の繰返し単位と、アクリル酸系モノマー由来の繰返し単位とを含む。
【００１９】
スチレン系モノマーとしては、例えば、スチレン、アルキルスチレン、ヒドロキシスチレン、又はハロゲン化スチレンが挙げられる。アルキルスチレンとしては、例えば、α−メチルスチレン、ｍ−メチルスチレン、ｐ−メチルスチレン、ｐ−エチルスチレン、又は４−ｔｅｒｔ−ブチルスチレンが挙げられる。ヒドロキシスチレンとしては、例えば、ｐ−ヒドロキシスチレン、又はｍ−ヒドロキシスチレンが挙げられる。ハロゲン化スチレンとしては、例えば、α−クロロスチレン、ｏ−クロロスチレン、ｍ−クロロスチレン、又はｐ−クロロスチレンが挙げられる。このようなスチレン系モノマーのプレポリマーを使用することもできる。例えば、このようなスチレン系モノマーのダイマーを使用することもできる。
【００２０】
アクリル酸系モノマーとしては、例えば、（メタ）アクリル酸、（メタ）アクリルアミド、（メタ）アクリロニトリル、（メタ）アクリル酸アルキルエステル、又は（メタ）アクリル酸ヒドロキシアルキルエステルが挙げられる。（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、（メタ）アクリル酸ｔ−ブチル、（メタ）アクリル酸２−エチルヘキシル、（メタ）アクリル酸ラウリル、（メタ）アクリル酸トリデシル、（メタ）アクリル酸パルミチル、（メタ）アクリル酸オレイル、（メタ）アクリル酸ステアリル、（メタ）アクリル酸シクロヘキシル、（メタ）アクリル酸イソボルニル、又は（メタ）アクリル酸ベンジルが挙げられる。（メタ）アクリル酸ヒドロキシアルキルエステルとしては、例えば、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。このようなアクリル酸系モノマーのプレポリマーを使用することもできる。例えば、このようなアクリル酸系モノマーのダイマーを使用することもできる。
【００２１】
白色インクにおける樹脂粒子の含有量は特に限定されない。しかし、樹脂粒子の含有量が少なすぎると、所望の画像濃度を有する画像が得られないことがある。そのため、所望の画像濃度を有する白色画像を記録媒体に記録できないことがある。また、白色でない記録媒体の色を効果的に消すことができないことがある。また、有色画像の透過性を効果的に下げることができないことがある。樹脂粒子の含有量が多すぎると、記録媒体に対する白色インクの浸透性を確保できないことがある。また、樹脂粒子の含有量が多すぎると、白色インクにおいて樹脂粒子の流動性を確保できないことがある。このことによっても、所望の画像濃度を有する画像が得られないことがある。例えば、白色インクにおける樹脂粒子の含有量は、４質量％以上８質量％以下であることが好ましい。
【００２２】
（白色顔料粒子）
白色顔料粒子は、白色顔料粒子分散体として白色インク中に分散される。白色顔料粒子の密度は、３．０ｇ／ｃｍ3以下であり、２．７ｇ／ｃｍ3以下であることが好ましい。白色顔料粒子の密度が３．０ｇ／ｃｍ3以下であると、白色顔料粒子が白色インク中で沈降しにくく分散性に優れるため、白色インクは保存安定性に優れる。
【００２３】
白色顔料粒子は、炭酸カルシウム、タルク、マイカ及びカオリンからなる群より選択される少なくとも１つであることが好ましい。
【００２４】
白色顔料粒子分散体の体積平均粒子径は、２５０ｎｍ以上８００ｎｍ以下であることが好ましい。白色顔料粒子分散体の体積平均粒子径が２５０ｎｍ以上であると、白色顔料粒子が画像において可視光を遮りやすいため、所望の隠蔽性を有する画像を形成し易い。また、白色顔料粒子分散体の体積平均粒子径が８００ｎｍ以下であると、白色インクにおいて、白色顔料粒子分散体が沈降しにくいため、白色インクの保存安定性の低下を抑制できる。また、白色顔料粒子分散体の体積平均粒子径が２５０ｎｍ以上８００ｎｍ以下であると、白色顔料粒子分散体が可視光の波長領域とほぼ同じであるため、画像における樹脂で被覆された白色顔料粒子又は白色顔料粒子において可視光が散乱しやすく、所望の白色度及び隠蔽性を有する画像を形成しやすい。
【００２５】
体積平均粒子径は、散乱光強度基準による調和平均粒子径（直径）を示す。動的光散乱式粒径分布測定装置（シスメックス株式会社製「ゼータサイザー（登録商標）ナノＺＳ」）を用いて、体積平均粒子径を求める。体積平均粒子径は、ＩＳＯ  １３３２１：１９９６（Ｐａｒｔｉｃｌｅ  ｓｉｚｅ  ａｎａｌｙｓｉｓ―Ｐｈｏｔｏｎ  ｃｏｒｒｅｌａｔｉｏｎ  ｓｐｅｃｔｒｏｓｃｏｐｙ）に記載の方法、又はそれに準ずる方法で求められる。詳しくは、まず、イオン交換水を用いて、白色顔料粒子分散液を希釈率１０００倍で希釈する。希釈した白色顔料粒子分散液を測定試料とする。次いで、動的光散乱法によって、測定試料からの散乱光強度の時間的な変化を検出する。次に、散乱光強度の時間的な変化を用いて、散乱光強度の自己相関関数を求める。続いて、散乱光強度の自己相関関数をキュムラント法で解析する。このようにして、白色顔料粒子分散体の体積平均粒子径が求まる。
【００２６】
白色顔料粒子分散体の多分散指数は、０．３０以上０．３５以下であることが好ましい。多分散指数は、粒子径分布の広がりを示す無次元指標を示す。多分散指数が小さいほど、粒子径分布の広がりが小さい。また、多分散指数が大きいほど、粒子径分布の広がりが大きい。例えば、白色顔料粒子分散体の多分散指数が小さいほど、白色顔料粒子分散体の粒子径分布がシャープとなる。白色顔料粒子分散体の多分散指数が大きいほど、白色顔料粒子分散体の粒子径分布がブロードとなる。白色顔料粒子分散体の多分散指数は、体積平均粒子径と同様の方法で求めることができる。
【００２７】
（分散剤）
分散剤は、白色インク中で白色顔料粒子とともに白色顔料粒子分散体を形成し、白色顔料粒子を分散させる。分散剤は、アニオン性樹脂と、非水溶性非極性樹脂とを含む。分散剤は、白色顔料粒子と白色顔料粒子分散体を形成することで、白色インク中で白色顔料粒子を分散させる。被覆構造は、白色顔料粒子の表面が非水溶性非極性樹脂で被覆され、さらにアニオン性樹脂で被覆される構造である。被覆構造は、後述する転相乳化法により形成することができる。
【００２８】
（アニオン性樹脂）
アニオン性樹脂は、アニオン性官能基を有する樹脂である。アニオン性官能基としては、例えば、酸性の官能基（より具体的には、カルボキシル基又はスルホ基等）の金属塩（より具体的には、アルカリ金属塩又はアルカリ土類金属塩等）又はアンモニウム塩が挙げられる。アニオン性樹脂としては、例えば、中和型樹脂（より具体的には、中和型のアクリル酸系樹脂等）が挙げられる。中和型のアクリル酸系樹脂としては、例えば、アンモニウムイオン中和型アクリル酸系樹脂又はアルカリ金属イオン中和型アクリル酸系樹脂（より具体的には、ナトリウムイオン中和型アクリル酸系樹脂又はカリウムイオン中和型アクリル酸系樹脂等）が挙げられる。アンモニウムイオン中和型アクリル酸系樹脂では、アクリル酸系モノマー由来の繰返し単位（より具体的には、アクリル酸由来の繰返し単位又はアクリル酸の誘導体由来の繰返し単位）がカルボキシル基のアンモニウム塩を有する。なお、中和型樹脂では、複数の酸性の官能基のうちの一部が塩となっていてもよい。
【００２９】
アクリル酸系樹脂は、アクリル酸系モノマーの重合体である。アクリル酸系樹脂は、アクリル酸系モノマー由来の繰返し単位以外に、他のビニル系モノマー由来の繰返し単位を含んでもよい。アクリル酸系モノマーとしては、例えば、（メタ）アクリル酸が挙げられる。このようなアクリル酸系モノマーのプレポリマーを使用することもできる。例えば、このようなアクリル酸系モノマーのダイマーを使用することもできる。
【００３０】
アニオン性樹脂の酸価は、５０ｍｇＫＯＨ／ｇ以上であり、７０ｍｇＫＯＨ／ｇ以上２５０ｍｇＫＯＨ／ｇ以下であることが好ましい。アニオン性樹脂の酸価が５０ｍｇＫＯＨ／ｇ以上であると、非水溶性非極性樹脂とともに白色顔料粒子の被覆構造を形成しやすく、白色顔料粒子を白色インク中に良好に分散させる。
【００３１】
アニオン性樹脂の酸価は、ＪＩＳ（日本工業規格）Ｋ００７０−１９９２に準拠した方法で測定する。アニオン性樹脂の酸価は、酸性の官能基の量により調整することができる。例えば、アニオン性樹脂が酸性の官能基を有するモノマー由来の繰返し単位を有する場合、アニオン性樹脂における酸性の官能基を有するモノマー由来の繰返し単位の割合を増加させることで、酸価を増加させることができる。
【００３２】
アニオン性樹脂の質量平均分子量Ｍｗは、１０，０００以上であり、１０，０００以上１６，０００以下であることが好ましい。アニオン性樹脂の質量平均分子量Ｍｗが、１０，０００以上であると、非水溶性非極性樹脂とともに白色顔料粒子の被覆構造を形成しやすく、白色顔料粒子を白色インク中に良好に分散させる。
【００３３】
アニオン性樹脂の質量平均分子量Ｍｗは以下の方法で測定する。ゲルろ過クロマトグラフィー（東ソー株式会社製「ＨＬＣ−８０２０ＧＰＣ」）を用いて、下記条件で、アニオン性樹脂の質量平均分子量Ｍｗを求める。
【００３４】
（測定条件）
カラム：東ソー株式会社製「ＴＳＫｇｅｌ  ＳｕｐｅｒＭｕｌｔｉｐｏｒｅＨＺ−Ｈ」（４．６ｍｍＩ．Ｄ．×１５ｃｍのセミミクロカラム）
カラム本数：３本
溶離液：テトラヒドロフラン
流速：０．３５ｍＬ／分
サンプル注入量：１０μＬ
測定温度：４０℃
検出器：ＩＲ検出器
【００３５】
なお、検量線は、東ソー株式会社製のＴＳＫｇｅｌ標準ポリスチレンから、Ｆ−４０、Ｆ−２０、Ｆ−４、Ｆ−１、Ａ−５０００、Ａ−２５００、及びＡ−１０００の７種とｎ−プロピルベンゼンとを選択して作成される。
【００３６】
アニオン性樹脂は、樹脂粒子を分散させてもよい。
【００３７】
（非水溶性非極性樹脂）
非水溶性非極性樹脂は、極性官能基を含む繰返し単位及び親水性の繰返し単位の合計含有量が、１０質量％以下であり、好ましくは５質量％以下であり、より好ましくは１質量％以下である樹脂群を指す。極性官能基としては、水酸基、カルボキシル基、スルホン酸基、アミノ基等が挙げられる。極性官能基を含む繰返し単位としては、例えば、アリルアミン、アリルアルコール、（メタ）アクリル酸、アクリル酸２−ヒドロキシエチル、メタクリル酸２−（ジメチルアミノ）エチル等の極性モノマーに由来する繰返し単位が挙げられる。親水性の繰返し単位としては、エチレンオキシド、プロピレンオキシド、ビニルピロリドン、Ｎ、Ｎ−ジメチルアクリルアミド等の親水性モノマーに由来する繰返し単位が挙げられる。例えば、非水溶性非極性樹脂は、エチレン、プロピレン、スチレン、４−メチルスチレン、（メタ）アクリル酸エチル、（メタ）アクリル酸プロピル、（メタ）アクリル酸ブチル、（メタ）アクリル酸エチルヘキシル、ブタジエン、Ｎ−フェニルマレイミド等の非極性化合物を含むモノマーの重合体である。非水溶性非極性樹脂とアニオン性樹脂とは、共に白色顔料粒子の被覆構造を形成する性質を有する。非水溶性非極性樹脂は、アニオン性樹脂に比べ高い疎水性を有する。非水溶性非極性樹脂は、白色インク中において水性媒体に比べ白色顔料粒子及びアニオン性樹脂との親和性が高い。非水溶性非極性樹脂としては、例えば、スチレン−アクリル酸系樹脂が挙げられる。スチレン−アクリル酸系樹脂は、スチレン系モノマー由来の繰返し単位と、アクリル酸系モノマー由来の繰返し単位とを含む。
【００３８】
スチレン系モノマーは、例えば、スチレン、アルキルスチレン、ヒドロキシスチレン、又はハロゲン化スチレンが挙げられる。アルキルスチレンとしては、例えば、α−メチルスチレン、ｍ−メチルスチレン、ｐ−メチルスチレン、ｐ−エチルスチレン、又は４−ｔｅｒｔ−ブチルスチレンが挙げられる。ヒドロキシスチレンとしては、例えば、ｐ−ヒドロキシスチレン、又はｍ−ヒドロキシスチレンが挙げられる。ハロゲン化スチレンとしては、例えば、α−クロロスチレン、ｏ−クロロスチレン、ｍ−クロロスチレン、又はｐ−クロロスチレンが挙げられる。このようなスチレン系モノマーのプレポリマーを使用することもできる。例えば、このようなスチレン系モノマーのダイマーを使用することもできる。
【００３９】
アクリル酸系モノマーとしては、例えば、（メタ）アクリル酸、（メタ）アクリルアミド、（メタ）アクリロニトリル、（メタ）アクリル酸エステル、又は（メタ）アクリル酸ヒドロキシアルキルエステルが挙げられる。（メタ）アクリル酸エステルとしては、例えば、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、（メタ）アクリル酸ｔ−ブチル、（メタ）アクリル酸２−エチルヘキシル、（メタ）アクリル酸ラウリル、（メタ）アクリル酸トリデシル、（メタ）アクリル酸パルミチル、（メタ）アクリル酸オレイル、（メタ）アクリル酸ステアリル、（メタ）アクリル酸シクロヘキシル、（メタ）アクリル酸イソボルニル、又は（メタ）アクリル酸ベンジルが挙げられる。（メタ）アクリル酸ヒドロキシアルキルエステルとしては、例えば、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。このようなアクリル酸系モノマーのプレポリマーを使用することもできる。例えば、このようなアクリル酸系モノマーのダイマーを使用することもできる。
【００４０】
（添加剤）
添加剤としては、例えば、浸透剤、界面活性剤、多価アルコール、ｐＨ調整剤、又はその他の添加剤が挙げられる。
【００４１】
（浸透剤）
浸透剤は、記録媒体に対する白色インクの浸透性を高めることができる。記録媒体の画像形成面に対する白色インクの濡れ性を高めることができるからである。浸透剤は、アルカンジオールとグリコールエーテル類とからなる群より選択される少なくとも１つであることが好ましい。白色インクにおける浸透剤の含有量は、１質量％以上２０質量％以下であることが好ましく、１質量％以上１０質量％以下であることがより好ましい。
【００４２】
アルカンジオールは、炭素原子数が４以上８以下の１，２−アルカンジオールであることが好ましい。より具体的には、アルカンジオールは、１，２−ブタンジオール、１，２−ペンタンジオール、１，２−ヘキサンジオール、１，２−ヘプタンジオール、及び１，２−オクタンジオールからなる群より選択される少なくとも１つであることが好ましい。アルカンジオールは、炭素原子数が６以上８以下の１，２−アルカンジオールがより好ましい。
【００４３】
グリコールエーテル類は、グリコール類の片末端又は両末端の水酸基（−ＯＨ基）が低級アルキル基で置換された化合物であることが好ましい。グリコールエーテル類としては、例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、又はトリプロピレングリコールモノメチルエーテルが挙げられる。
【００４４】
（界面活性剤）
界面活性剤は、記録媒体に対する白色インクの浸透性を高めることができる。記録媒体の印字面に対する白色インクの濡れ性を高めることができるからである。界面活性剤としては、アニオン界面活性剤、カチオン界面活性剤、又は両性界面活性剤が挙げられる。これらの界面活性剤のうち、ノニオン界面活性剤が好ましい。ノニオン界面活性剤は、アセチレングリコール型界面活性剤とポリシロキサン型界面活性剤とからなる群より選択される少なくとも１つであることが好ましい。白色インクにおける界面活性剤の含有量は、０．０１質量％以上５．００質量％以下であることが好ましく、０．１質量％以上０．５質量％以下であることがより好ましい。
【００４５】
アセチレングリコール型界面活性剤は、例えば、２，４，７，９−テトラメチル−５−デシン−４，７−ジオール、３，６−ジメチル−４−オクチン−３，６−ジオール、３，５−ジメチル−１−ヘキシン−３−オール、及び２，４−ジメチル−５−ヘキシン−３−オールからなる群より選択される少なくとも１つであることが好ましい。市販のアセチレングリコール型界面活性剤としては、例えば、日信化学工業株式会社製「オルフィン（登録商標）Ｅ１０１０」、「サーフィノール（登録商標）８２」、「サーフィノール（登録商標）１０４」、「サーフィノール（登録商標）４６５」及び「サーフィノール（登録商標）４８５」を挙げることができる。「オルフィン（登録商標）Ｅ１０１０」は、アセチレンジオールのエチレンオキシド付加物を含有する。「サーフィノール（登録商標）８２」は、３，６−ジメチル−４−オクチン−３，６−ジオールを含有する。「サーフィノール（登録商標）１０４」は、２，４，７，９−テトラメチル−５−デシン−４，７−ジオールを含有する。「サーフィノール（登録商標）４６５」及び「サーフィノール（登録商標）４８５」は、それぞれ、テトラメチルデシンジオールのエチレンオキシド付加物を含有する。
【００４６】
ポリシロキサン型界面活性剤は、例えば、ポリエーテル変性シロキサンであることが好ましい。市販のポリシロキサン型界面活性剤としては、例えば、ビックケミー・ジャパン社製「ＢＹＫ−３４７」及び「ＢＹＫ−３４８」を挙げることができる。「ＢＹＫ−３４７」及び「ＢＹＫ−３４８」は、ポリエーテル変性シロキサンを含有する。
【００４７】
（多価アルコール）
多価アルコールは、白色インクの乾燥を抑制できるため、記録ヘッドが目詰まりを起こすことを防止できる。白色インクにおける多価アルコールの含有量は、０．１質量％以上３０．０質量％以下が好ましく、０．５質量％以上２０．０質量％以下であることがより好ましい。
【００４８】
多価アルコールは、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン、及びソルビトールからなる群より選択される少なくとも１つであることが好ましい。
【００４９】
（ｐＨ調整剤）
ｐＨ調整剤は、白色インクのｐＨを調整することができる。白色インクにおけるｐＨ調整剤の含有量は、０．０１質量％以上１０．００質量％以下であることが好ましく、０．１質量％以上２．０質量％以下であることがより好ましい。ｐＨ調整剤は、第三級アミンであることが好ましい。
【００５０】
（その他の添加剤）
白色インクは、定着剤、防黴剤、防腐剤、酸化防止剤、紫外線吸収剤、キレート剤、及び酸素吸収剤からなる群より選択される少なくとも１つをさらに含有してもよい。定着剤としては、例えば、水溶性ロジンが挙げられる。防黴剤としては、例えば、安息香酸ナトリウムが挙げられる。安息香酸ナトリウムは、防腐剤としても機能し得る。酸化防止剤としては、例えば、アロハネート類が挙げられる。
【００５１】
（白色インクの製造方法）
白色インクは、転相乳化法により作製することができる。まず、白色顔料粒子分散液を調製する。詳しくは、白色顔料粒子と、アニオン性樹脂と、非水溶性非極性樹脂と、有機溶媒とを混合して、混合液を調製する。有機溶媒としては、例えば、メチルエチルケトンが挙げられる。混合液に水性溶媒を添加して、有機溶媒から水性溶媒に転相する。その結果、水性溶媒中に有機溶媒の液滴が分散した分散液を調製する。分散液を減圧条件下にして分散液から有機溶媒を除去し、白色顔料粒子分散液を得る。白色顔料粒子と、アニオン性樹脂と、非水溶性非極性樹脂と、有機溶媒とを含む有機溶媒の液滴から、徐々に有機溶媒が除去される過程で、液滴中で親和性のある物質が互いに近接することで、最終的に白色インク中で白色顔料粒子分散体が形成される。
【００５２】
白色顔料粒子分散液に、樹脂粒子懸濁液を添加する。さらに必要に応じて添加剤を加えてもよい。これを攪拌機等で混合し白色インクを得る。攪拌後、必要に応じてろ過をしてもよい。
【実施例】
【００５３】
本発明の実施例を説明する。表１に、実施例又は比較例に係る白色インクＷＡ−１〜ＷＡ−５及びＷＢ−１〜ＷＢ−５を示す。
【００５４】
以下、まず、白色顔料粒子分散液Ａ−１〜Ａ−５及びＢ−１〜Ｂ−５のそれぞれの製造方法、及び物性値の測定方法を順に説明する。次に、白色インクＷＡ−１〜ＷＡ−５及びＷＢ−１〜ＷＢ−５の製造方法、評価方法、及び評価結果を順に説明する。なお、分散液中の複数の粒子（詳しくは、白色顔料粒子及び樹脂粒子）に関する評価結果（形状又は物性などを示す値）は、何ら規定していなければ、相当数の粒子について測定した値の個数平均である。誤差が生じる評価においては、誤差が十分小さくなる相当数の測定値を得て、得られた測定値の算術平均を評価値とした。
【００５５】
［白色顔料粒子分散液の製造］
＜白色顔料粒子分散液Ａ−１の製造＞
白色顔料粒子としての炭酸カルシウム（白石カルシウム株式会社製「Ｇｅｒｔｏｎ５０」）６０質量部と、アニオン性樹脂としてのアンモニウムイオン中和型アクリル酸樹脂（東亜合成株式会社製「アルフォンＵＣ−３９２０」、酸価２４０ｍｇＫＯＨ／ｇ、質量平均分子量Ｍｗ１５，５００）２０質量部と、非水溶性非極性樹脂としてのスチレン−アクリル酸系樹脂（東亜合成株式会社製「レセダＧＰ―２１０Ｓ」）２０質量部とを有機溶媒としてのメチルエチルケトン（ＭＥＫ）１００質量部に溶解させて、溶液を得た。次いで溶液にイオン交換水３００質量部をさらに添加して転相させた。次いで、減圧条件にてＭＥＫの脱溶媒を行った。その結果、白色顔料粒子分散液Ａ−１を得た。白色顔料粒子分散液Ａ−１の固形分濃度は３５質量％であった。白色顔料粒子分散液Ａ−１に含まれる白色顔料粒子分散体Ａ−１の体積平均粒子径は３００ｎｍであり、白色顔料粒子分散体Ａ−１の多分散指数は０．３０であった。なお、白色顔料粒子分散体Ａ−１の体積平均粒子径及び多分散指数は、実施形態で述べた方法で求めた。以下、同様である。
【００５６】
＜白色顔料粒子分散液Ａ−２の製造＞
白色顔料粒子としての炭酸カルシウム（白石カルシウム株式会社製「Ｇｅｒｔｏｎ５０」）の代わりにタルク（日本タルク株式会社製「ナノエースＤ−６００」）を用いた以外は、白色顔料粒子分散液Ａ−１と同様の製造方法により白色顔料粒子分散液Ａ−２を調製した。白色顔料粒子分散液Ａ−２の固形分濃度は３５質量％であった。白色顔料粒子分散液Ａ−２に含まれる白色顔料粒子分散体Ａ−２の体積平均粒子径は７５０ｎｍであり、白色顔料粒子分散体Ａ−２の多分散指数は０．３５であった。
【００５７】
＜白色顔料粒子分散液Ａ−３の製造＞
白色顔料粒子としての炭酸カルシウム（白石カルシウム株式会社製「Ｇｅｒｔｏｎ５０」）の代わりにカオリン（林化成株式会社製「ＡＳＰＧ−９０」）を用いた以外は、白色顔料粒子分散液Ａ−１と同様の製造方法により白色顔料粒子分散液Ａ−３を調製した。白色顔料粒子分散液Ａ−３の固形分濃度は３６質量％であり、あった。白色顔料粒子分散液Ａ−３に含まれる白色顔料粒子分散体Ａ−３の体積平均粒子径は２００ｎｍであり、白色顔料粒子分散体Ａ−３の多分散指数は０．１１であった。
【００５８】
＜白色顔料粒子分散液Ａ−４の製造＞
アニオン性樹脂としてのアンモニウムイオン中和型アクリル酸樹脂（東亜合成株式会社製「アルフォンＵＣ−３９２０」、酸価２４０ｍｇＫＯＨ／ｇ、質量平均分子量Ｍｗ１５、５００）の代わりにアンモニウムイオン中和型アクリル酸樹脂（東亜合成株式会社製「アルフォンＵ−３０００」、酸価７４ｍｇＫＯＨ／ｇ、質量平均分子量Ｍｗ１０，０００）を用いた以外は、白色顔料粒子分散液Ａ−１と同様の製造方法により白色顔料粒子分散液Ａ−４を調製した。白色顔料粒子分散液Ａ−４の固形分濃度は３４質量％であった。白色顔料粒子分散液Ａ−４に含まれる白色顔料粒子分散体Ａ−４の体積平均粒子径は５５０ｎｍであり、白色顔料粒子分散体Ａ−４の多分散指数は０．３２であった。
【００５９】
＜白色顔料粒子分散液Ａ−５の製造＞
非水溶性非極性樹脂としてのスチレン−アクリル酸系樹脂（東亜合成株式会社製「レセダＧＰ―２１０Ｓ」）の代わりにアクリル酸系樹脂（東亜合成株式会社製「アロン（登録商標）ＮＷ−４００」）を用いた以外は、白色顔料粒子分散液Ａ−１と同様の製造方法により白色顔料粒子分散液Ａ−５を調製した。白色顔料粒子分散液Ａ−５の固形分濃度は３４質量％であった。白色顔料粒子分散液Ａ−５に含まれる白色顔料粒子分散体Ａ−５の体積平均粒子径は２７０ｎｍであり、白色顔料粒子分散体Ａ−５の多分散指数は０．３０であった。
【００６０】
＜白色顔料粒子分散液Ｂ−１の製造＞
白色顔料粒子としての炭酸カルシウム（白石カルシウム株式会社製「Ｇｅｒｔｏｎ５０」）の代わりに酸化チタン（テイカ株式会社製「ＭＴ−１００ＡＱ」）を用いた以外は、白色顔料粒子分散液Ａ−１と同様の製造方法により白色顔料粒子分散液Ｂ−１を調製した。白色顔料粒子分散液Ｂ−１の固形分濃度は３６質量％であった。白色顔料粒子分散液Ｂ−１に含まれる白色顔料粒子分散体Ｂ−１の体積平均粒子径は２５０ｎｍであり、白色顔料粒子分散体Ｂ−１の多分散指数は０．２８であった。
【００６１】
＜白色顔料粒子分散液Ｂ−２の製造＞
アニオン性樹脂としてのアンモニウムイオン中和型アクリル酸樹脂（東亜合成株式会社製「アルフォンＵＣ−３９２０」、酸価２４０ｍｇＫＯＨ／ｇ、質量平均分子量Ｍｗ１５、５００）の代わりにアクリル酸樹脂（星光ＰＭＣ株式会社製「ＶＳ−１０５７」、酸価４０ｍｇＫＯＨ／ｇ、質量平均分子量Ｍｗ１９，０００）を用いた以外は、白色顔料粒子分散液Ａ−１と同様の製造方法により白色顔料粒子分散液Ｂ−２を調製した。白色顔料粒子分散液Ｂ−２の固形分濃度は３５質量％であった。白色顔料粒子分散液Ｂ−２に含まれる白色顔料粒子分散体Ｂ−２の体積平均粒子径は５００ｎｍであり、白色顔料粒子分散体Ｂ−２の多分散指数は０．３２であった。
【００６２】
＜白色顔料粒子分散液Ｂ−３の製造＞
アニオン性樹脂としてのアンモニウムイオン中和型アクリル酸樹脂（東亜合成株式会社製「アルフォンＵＣ−３９２０」、酸価２４０ｍｇＫＯＨ／ｇ、質量平均分子量Ｍｗ１５、５００）の代わりにアクリル酸樹脂（東亜合成株式会社製「アルフォンＵ−３０００」、酸価１０８ｍｇＫＯＨ／ｇ、質量平均分子量Ｍｗ４，６００）を用いた以外は、白色顔料粒子分散液Ａ−１と同様の製造方法により白色顔料粒子分散液Ｂ−３を調製した。白色顔料粒子分散液Ｂ−３の固形分濃度は３５質量％であった。白色顔料粒子分散液Ｂ−３に含まれる白色顔料粒子分散体Ｂ−３の体積平均粒子径は２８０ｎｍであり、白色顔料粒子分散体Ｂ−３の多分散指数は０．２９であった。
【００６３】
＜白色顔料粒子分散液Ｂ−４の製造＞
アニオン性樹脂としてのアンモニウムイオン中和型アクリル酸樹脂（東亜合成株式会社製「アルフォンＵＣ−３９２０」、酸価２４０ｍｇＫＯＨ／ｇ、質量平均分子量Ｍｗ１５，５００）を添加しなかった以外は、白色顔料粒子分散液Ａ−１と同様の製造方法により白色顔料粒子分散液Ｂ−４を調製した。白色顔料粒子分散液Ｂ−４では、転相時に溶媒相が分散せずに白色顔料粒子分散体Ｂ−４を得ることができなかった。このため、比較例４に係る白色インクは、調製することができず、白色度、隠蔽性、吐出安定性、及び保存安定性を評価できなかった。
【００６４】
＜白色顔料粒子分散液Ｂ−５の製造＞
非水溶性非極性樹脂としてのスチレン−アクリル酸樹脂（東亜合成株式会社製「レセダＧＰ―２１０Ｓ」）を添加しなかった以外は、白色顔料粒子分散液Ａ−１と同様の製造方法により白色顔料粒子分散液Ｂ−５を調製した。白色顔料粒子分散液Ｂ−５の固形分濃度は３４質量％であり、あった。白色顔料粒子分散液Ｂ−５に含まれる白色顔料粒子分散体Ｂ−５の体積平均粒子径は３２０ｎｍであり、白色顔料粒子分散体Ｂ−５の多分散指数は０．３０であった。
測定結果を表１に示す。
【００６５】
［白色インクの製造］
＜白色インクＷＡ−１の製造＞
白色顔料粒子分散液Ａ−１（２５質量部）に対し樹脂粒子としてのスチレンアクリル酸樹脂エマルション（東亜合成株式会社製「アロン（登録商標）ＮＷ−７０６０」）（１０質量部）を配合し、固形分５質量％とした。次いで、プロピレングリコール（ナカライテスク株式会社製の試薬特級品）（１５質量部）と、ソルビトール（ナカライテスク株式会社製の試薬特級品）（１０質量部）と、適量の界面活性剤（日信化学工業株式会社製「サーフィノール（登録商標）１０４」）と、適量のイオン交換水とを添加して希釈した。その結果、白色インクＷＡ−１を得た。白色インクＷＡ−１の白色顔料の濃度は５質量％であり、２５℃での粘度が４ｍＰａ・ｓであり、２５℃での白色インク表面張力が３５ｍＮ／ｍであった。２５℃でのインクの表面張力が３５ｍＮ／ｍとなるように、界面活性剤（日信化学工業株式会社製「サーフィノール（登録商標）１０４」）の配合量を調整した。より具体的には、界面活性剤（日信化学工業株式会社製「サーフィノール（登録商標）１０４」）の配合量を約０．０５質量部とした。
【００６６】
＜白色インクＷＡ−２〜ＷＡ−５、ＷＢ−１〜ＷＢ−３及びＷＢ−５の製造＞
白色顔料粒子分散液Ａ−１の代わりに白色顔料粒子分散液Ａ−２〜Ａ−５、Ｂ−１〜Ｂ−３及びＢ−５の何れかを用いた以外は、白色インクＷＡ−１と同様の製造方法によりそれぞれ白色インクＷＡ−２〜ＷＡ−５、ＷＢ−１〜ＷＢ−３及びＷＢ−５を得た。表１に白色インクの測定結果を示す。なお、白色顔料粒子欄の「体積平均粒子径」は、白色顔料粒子分散体の体積平均粒子径を示す。
【００６７】
［インクの評価方法］
＜白色度の評価＞
まず、白色インク（より具体的には、白色インクＷＡ−１〜ＷＡ−５及びＷＢ−１〜ＷＢ−３及びＷＢ−５のそれぞれ）を、インクジェットプリンター（セイコーエプソン株式会社製「ＰＸ−０４５ａ」）専用のカートリッジのインク室に充填した。次に、カートリッジをインクジェットプリンターに装着した。続いて、インクジェットプリンターを用いて、ｄｕｔｙ１００％のソリッド画像をＯＨＰフィルム（スリーエムジャパン株式会社のインクジェット用ＯＨＰフィルム）に形成した。得られた印刷物を、黒色台紙（ＯＤ値：２．０）の上に配置した。その後、反射濃度計（Ｘ−Ｒｉｔｅ社製「ＳｐｅｃｔｒｏＥｙｅ（登録商標）」）を用いて、下記測定条件で、ＯＨＰフィルムに記録されたインクの明度（Ｌ*）を測定した。
（測定条件）
光源：Ｄ５０
観測視野：２°
【００６８】
白色度の評価基準を以下に示す。評価結果を表２に示す。
（白色度の評価基準）
評価Ａ（良好）：白色インクの明度（Ｌ*）が７０以上である。
評価Ｂ（不良）：白色インクの明度（Ｌ*）が７０未満である。
【００６９】
＜隠蔽率の評価＞
上述の＜白色度の評価＞で得られた印刷物を用いて、隠蔽率を評価した。詳しくは、まず、印刷物を紫外可視分光光度計（株式会社日立ハイテクサイエンス製「Ｕ−３０１０」）のサンプル室にセットした。次に、印刷物の画像形成部に可視領域の単色光（波長：４００ｎｍ以上８００ｎｍ、波長間隔：１ｎｍ）を入射して、それぞれの波長を有する入射光が印刷物の画像形成部を透過する割合（透過率Ｔ（単位：％））を測定した。その後、入射光の波長４００ｎｍ、５００ｎｍ、６００ｎｍ、７００ｎｍ、及び８００ｎｍにおける印刷物の画像形成部の透過率Ｔから、透過率の平均値を算出した。得られた平均値を隠蔽率（単位：％）とした。
【００７０】
評価基準を以下に示す。評価結果を表２に示す。なお、隠蔽率が小さいことは、透過率Ｔが低いことを意味する。そのため、隠蔽率が小さいことは、隠蔽効果が十分に発揮されていることを意味する。隠蔽率が大きいことは、透過率Ｔが高いことを意味する。そのため、隠蔽率が大きいことは、隠蔽効果が十分に発揮されていないこと、又は隠蔽効果が発揮され難いことを意味する。
（隠蔽率の評価基準）
評価Ａ（良好）：隠蔽率が１０％以下である。
評価Ｂ（不良）：隠蔽率が１０％超である。
【００７１】
＜吐出安定性＞
白色インク（より具体的には、白色インクＷＡ−１〜ＷＡ−５、ＷＢ−１〜ＷＢ−３及びＷＢ−５のそれぞれ）をインクジェットプリンター（セイコーエプソン株式会社製「ＰＸ−０４５ａ」）専用のカートリッジのインク室に充填した。次に、カートリッジをインクジェットプリンターに装着した。続いて、インクジェットプリンターを用いて、ｄｕｔｙ１００％のソリッド画像をＯＨＰフィルム（スリーエムジャパン株式会社のインクジェット用ＯＨＰフィルム）に形成した。このような画像をＯＨＰフィルム３０枚に連続して形成した。次いで、ノズルチェックパターンを作成し、インクジェットヘッドの全ノズル本数のうち、インク液滴が吐出されなかった個数（ノズル抜け本数）をカウントした。得られたカウント数から、下記評価基準に基づいて、白色インクの吐出安定性を評価した。
【００７２】
評価基準を以下に示す。表２に評価結果を示す。
（吐出安定性の評価基準）
評価Ａ（良好）：ノズル抜け本数が１０本未満である。
評価Ｂ（不良）：ノズル抜け本数が１０本以上である。
【００７３】
＜保存安定度の評価＞
まず、イオン交換水を用いて、白色インク（より具体的には、白色インクＷＡ−１〜ＷＡ−５、ＷＢ−１〜ＷＢ−３及びＷＢ−５のそれぞれ）を１０倍に希釈した。得られた希釈液をセルに入れて、紫外可視分光光度計（株式会社日立ハイテクサイエンス製「Ｕ−３０１０」）のサンプル室にセットした。希釈液に可視光（波長：５００ｎｍ）を入射して、入射光が希釈液に吸収される割合（吸光度Ａｂｓ）を測定した。測定された吸光度Ａｂｓを保存前の吸光度とした。
【００７４】
次に、白色インク（より具体的には、白色インクＷＡ−１〜ＷＡ−５、ＷＢ−１〜ＷＢ−３及びＷＢ−５のそれぞれ）のうちの５０ｍＬを密閉容器（容量：１００ｍＬ）に入れ、密閉容器を温度５０℃の環境下で１週間にわたって静置した。その後、密閉容器を手で振り、密閉容器内の白色インクを軽く攪拌した。イオン交換水を用いて、密閉容器内の白色インク５０ｍＬのうちの１０ｍＬを１０倍に希釈し、希釈分散液を調製した。希釈分散液のうちの１０ｍＬをメスシリンダー（容量：１０ｍＬ）に入れ、メスシリンダーを温度２５℃且つ湿度５０％ＲＨの環境下で１週間にわたって静置した。その後、メスシリンダー内の希釈分散液から上澄み液（２ｍＬ）を採取し、採取した上澄み液を、イオン交換水を用いて、１０００倍に希釈し、上澄み希釈液を得た。得られた上澄み希釈液をセルに入れて、紫外可視分光光度計（株式会社日立ハイテクサイエンス製「Ｕ−３０１０」）のサンプル室にセットした。上澄み希釈液に可視光（波長：５００ｎｍ）を入射して、入射光が上澄み希釈液に吸収される割合（吸光度Ａｂｓ）を測定した。測定された吸光度Ａｂｓを保存後の吸光度とした。
【００７５】
得られた保存前の吸光度及び保存後の吸光度から、下記式に基づいて、保存安定度を算出した。
保存安定度（単位：％）＝｛（保存後の吸光度）／（保存前の吸光度）｝×１００
【００７６】
評価基準を以下に示す。評価結果を表２に示す。
（保存安定性の評価基準）
評価Ａ（良好）：保存安定度が６０％以上である。
評価Ｂ（不良）：保存安定度が６０％未満である。
【００７７】
［インクの評価結果］
表２に、白色インク（より具体的には、白色インクＷＡ−１〜ＷＡ−５及びＷＢ−１〜ＷＢ−５のそれぞれ）の評価結果を示す。
【００７８】
【表１】
2019108429.tif 000002
【００７９】
【表２】
2019108429.tif 000003
【００８０】
白色インクＷＡ−１〜ＷＡ−５（実施例１〜５に係る白色インク）は、それぞれ、以下に示す基本構成を有していた。詳しくは、表１に示すように、白色インクＷＡ−１〜ＷＡ−５は、それぞれ水性媒体と、樹脂粒子と、白色顔料と、分散剤とを含んでいた。白色顔料の密度は、３．０ｇ／ｃｍ3以下であった。分散剤は、アニオン性樹脂と、非水溶性非極性樹脂とを含んでいた。白色顔料の表面は、非水溶性非極性樹脂で被覆されており、さらにアニオン性樹脂で被覆されていた。アニオン性樹脂は、酸価が５０ｍｇＫＯＨ／ｇ以上であり、質量平均分子量が１０，０００以上であった。
【００８１】
表２に示すように、白色インクＷＡ−１〜ＷＡ−５は、吐出安定性及び保存安定性の評価結果が何れも評価Ａ（良好）であった。
【００８２】
一方、白色インクＷＢ−１〜ＷＢ−５は、何れも、上述の基本構成のうちの少なくとも１つを有していなかった。詳しくは、白色インクＷＢ−１（比較例１に係る白色インク）では、白色顔料の密度が４．２ｇ／ｃｍ3であった。白色インクＷＢ−２（比較例２に係る白色インク）では、アニオン性樹脂の酸価が４０ｍｇＫＯＨ／ｇであった。白色インクＷＢ−３（比較例３に係る白色インク）では、アニオン性樹脂の質量平均分子量が４６００であった。白色インクＷＢ−４（比較例４に係る白色インク）は、アニオン性樹脂を含んでいなかった。白色インクＷＢ−５（比較例５に係る白色インク）は、非水溶性非極性樹脂を含んでいなかった。
【００８３】
表２に示すように、白色インクＷＢ−２、ＷＢ−３及びＷＢ−５では、吐出安定性の評価結果が評価Ｂ（不良）であった。また、白色インクＷＢ−１、ＷＢ−２及びＷＢ−５では、保存安定性の評価結果が評価Ｂ（不良）であった。このように、白色インクＷＢ−１〜ＷＢ−３及びＷＢ−５では、吐出安定性及び保存安定性の評価結果のうち少なくとも一つが評価Ｂ（不良）であった。
【００８４】
表１及び表２に示すように、実施例１〜５に係る白色インクは、比較例１〜５に係る白色インクに比べ、吐出安定性及び保存安定性に優れることが明らかである。よって、本発明に係る白色インクは、保存安定性と吐出安定性とに優れる。
【００８５】
なお、本発明者は、前述の＜明度（Ｌ*）及び色度（ａ*，ｂ*）の測定方法＞で測定された白色インクＷＡ−１〜ＷＡ−５のそれぞれの明度（Ｌ*）が上述の式（１）を満たすことを確認した。また、本発明者は、上述の＜明度（Ｌ*）及び色度（ａ*，ｂ*）の測定方法＞で測定された白色インクＷＡ−１〜ＷＡ−５のそれぞれの色度（ａ*，ｂ*）が上述の式（２）及び（３）を満たすことを確認した。つまり、本発明者は、白色インクＷＡ−１〜ＷＡ−５のそれぞれが白色インクであることを確認した。さらに、実施例１〜５の白色インクは、白色度及び隠蔽性の評価結果が何れも優れていた。本発明に係る白色インクは、所望の白色度及び隠蔽性を有する画像を形成することができることが明らかである。
【産業上の利用可能性】
【００８６】
本発明に係る白色インクは、例えばカラープリンターにおいて画像の形成に用いることに適している。